Brevet FR2940778A1 — publié le 20100709

Domaine de l'invention La présente invention concerne un balai d'essuie-glace comportant : - une lame d'essuyage, et - un revêtement de poudre, le revêtement de poudre couvrant au moins une partie de la lame d'essuyage, la lame d'essuyage étant en caoutchouc naturel ou en caoutchouc synthétique. L'invention concerne également un procédé de fabrication d'un balai d'essuie-glace. Etat de la technique Il est connu de fabriquer des balais d'essuie-glace, notamment pour des véhicules automobiles en utilisant du caoutchouc naturel (NR), du caoutchouc de synthèse de polychloroprène (CR) ou du caoutchouc de synthèse éthylène-propylène-diène (EPDM). Les balais d'essuie-glace sans revêtement spécial réduisant la friction, ont une friction élevée qui se traduit pendant le fonctionnement d'essuyage, par des bruits et par une forte usure. Exposé et avantages de l'invention La présente invention concerne un balai d'essuie-glace du type défini ci-dessus, caractérisé en ce que, le revêtement de poudre contient une poudre fortement préréticulée de caoutchouc naturel et/ou de caoutchouc de synthèse. Le revêtement de poudre réduit avantageusement le frottement du balai d'essuie-glace et ainsi les bruits et l'usure de la surface de la lame d'essuyage. L'expression "caoutchouc naturel et/ou de synthèse fortement réticulé" désigne notamment une poudre de caoutchouc naturel et/ou de synthèse dont la longueur de chaîne, dans le produit terminé, est inférieure ou égale à 10. L'expression "longueur de chaîne inférieure ou égale à 10", signifie qu'entre deux noeuds de réseau il n'y a que 10 ou moins de monomères. Les poudres de caoutchouc naturel et/ou de synthèse fortement réticulées, ont l'avantage de ne plus être collantes et de 2 pouvoir ainsi être fluidisée, ce qui permet d'appliquer un revêtement de poudre en pulvérisant la poudre. En outre, une poudre de caoutchouc naturel et/ ou synthèse fortement préréticulée, assure une bonne fixation à la surface d'une lame d'essuyage en caoutchouc naturel et/ou de synthèse. Selon un mode de réalisation de l'invention, la lame d'essuyage est en caoutchouc naturel et/ou de synthèse. L'expression "réalisé en" signifie que la lame d'essuyage ne contient pas d'autres polymères que la poudre de caoutchouc naturel et/ou de synthèse, notamment de caoutchouc naturel. L'expression "réalisé" n'exclut toutefois pas que la lame d'essuyage comporte d'autres composants tels que des additifs, notamment des charges, des agents lubrifiant, etc.... Dans le cadre d'un autre mode de réalisation de l'invention, le revêtement de poudre est formé d'une poudre de caoutchouc naturel et/ou de synthèse fortement réticulée. Dans ce contexte, l'expression "constitué de" signifie que le revêtement de poudre ne comporte pas d'autres polymères que de la poudre de caoutchouc naturel et/ou de synthèse, notamment de caoutchouc naturel. L'expression "réalisé en" peut toutefois signifier que d'autres composants par exemple des additifs, tels que des charges, des agents lubrifiants etc... sont prévus. Selon un mode de réalisation particulièrement préférentiel de l'invention, la poudre de caoutchouc naturel et/ou de synthèse contient le même caoutchouc ou le même mélange de caoutchouc que la lame d'essuyage. En d'autres termes, le revêtement de poudre comporte, de préférence, une poudre de caoutchouc naturel et/ou de synthèse fortement réticulée du même type de polymère que le caoutchouc naturel et/ou de synthèse de la lame d'essuyage. En particulier, le revêtement de poudre et la lame d'essuyage, peuvent être réalisés dans le même caoutchouc par exemple, du caoutchouc naturel NR préréticulé sur du caoutchouc naturel NR ou du caoutchouc de synthèse CR préréticulé sur du caoutchouc de synthèse CR ou encore du EPDM préréticulé sur du EPDM ou être réalisé dans le même mélange de caoutchouc. Ceci a l'avantage d'un accrochage 3 particulièrement efficace de la poudre de caoutchouc naturel et/ou de synthèse, préréticulée sur la lame d'essuyage. La granulométrie peut se déterminer à l'aide d'un microscope électronique ou par la diffraction lumineuse (laser). Le degré de réticulation peut se déterminer par des mesures de gonflement dans du toluène en application de la norme DIN 16892 ou par la spectroscopie à résonance nucléaire magnétique (RNM d'un corps solide). De manière préférentielle, la lame d'essuyage comporte une lèvre d'essuyage et le revêtement de poudre couvre au moins une partie de la lèvre. En particulier, le revêtement de poudre couvre la partie de la lèvre d'essuyage qui est en contact de la vitre lorsque le balai d'essuie-glace est installé. Il s'agit notamment du pare-brise. L'invention concerne également un procédé de fabrication d'un balai d'essuie-glace selon l'invention, selon lequel - on fournit une lame d'essuyage, et - on revêt au moins une partie de la lame d'essuyage avec une poudre de caoutchouc naturel et/ou de synthèse fortement préréticulée en pulvérisant cette poudre. De manière préférentielle, la lame d'essuyage comporte une lèvre d'essuyage et cette lèvre est munie d'un revêtement de poudre de caoutchouc par pulvérisation. Dans le cadre d'un mode de réalisation particulièrement préférentiel du procédé de l'invention, la lame d'essuyage n'est pas encore vulcanisée lorsqu'on pulvérise la poudre de caoutchouc naturel et/ou de synthèse. Selon un autre mode de réalisation préférentiel du procédé de l'invention, la lame d'essuyage et le revêtement de poudre seront ensuite co-vulcanisés. La co-vulcanisation assure, de préférence, la postréticulation du caoutchouc naturel et/ou de synthèse. Cette solution a, d'une part, l'avantage d'améliorer l'accrochage du revêtement de poudre à la surface de la lame d'essuyage. D'autre part, le degré de réticulation et la densité de réticulation de la poudre de caoutchouc, pouvant être encore augmentés par la co-vulcanisation dans un bain de sel. Cela permet de réduire encore plus fortement la 4 friction et l'usure de la surface du balai d'essuie-glace fabriqué selon le procédé de l'invention. La co-vulcanisation peut se faire par exemple dans un bain de sel, dans un four à air chaud ou dans un four à micro-ondes (UHF). La vulcanisation du corps du balai d'essuie-glace ou la co- vulcanisation avec le revêtement de poudre, peuvent se faire par application ou d'un procédé de passage. Dans le cadre d'un autre mode de réalisation particulièrement préférentiel du procédé de l'invention, la covulcanisation se fait à des températures comprises entre 150°C et 260°C au sens large et notamment dans une plage de température comprise entre 170°C et 240°C au sens large. Selon un mode de réalisation particulièrement préférentiel du procédé de l'invention, la poudre de caoutchouc naturel et/ou de synthèse, à l'état pulvérisé, présente un degré de réticulation avec une longueur de chaine comprise entre 300 et 10 monomères, notamment comprise entre 250 et 20 monomères et de manière préférentielle, entre 200 et 50 monomères et/ou une granulométrie comprise entre 1 ,um et 100 ,um au sens large et notamment comprise entre 3 ,um et 30 ,um au sens large, de préférence entre 5 ,um et 15 ,um au sens large. A titre d'exemple, la poudre de caoutchouc naturel et/ou de synthèse lorsque pulvérisée, présente un degré de réticulation avec une longueur de chaîne comprise entre 300 et 10 monomères et une granulométrie entre 1 ,um et 100 ,um au sens large, notamment un degré de réticulation avec une longueur de chaîne comprise entre 250 et 20 monomères, et une granulométrie entre 3 ,um et 30 ,um au sens large. De préférence, on a un degré de réticulation avec une longueur de chaîne de l'ordre de 200 à 50 monomères et une granulométrie de la poudre entre 5 ,um et 15 ,um au sens large. De tels degrés de réticulation et de granulométrie de poudre, se sont avérés comme particulièrement intéressants pour le procédé de revêtement de l'invention. L'invention concerne également un balai d'essuie-glace fabriqué selon le procédé de l'invention tel que décrit ci-dessus. L'invention concerne également l'utilisation d'une poudre de caoutchouc naturel et/ou de synthèse fortement préréticulée pour assurer un revêtement de poudre d'un élément en caoutchouc naturel et/ou de synthèse, notamment un élément profilé tel que par exemple un balai d'essuie-glace ou un corps de balai d'essuie-glace ou un caoutchouc mélangé. Pour d'autres caractéristiques techniques de l'utilisation 5 de l'invention et en particulier pour la poudre de caoutchouc naturel et/ou de synthèse, utilisée ainsi que pour l'élément de caoutchouc naturel et/ou de synthèse à revêtir, on se reportera à la description donnée ci-dessus concernant un balai d'essuie-glace et au procédé pour sa réalisation. La description faite en liaison avec un balai d'essuie- glace peut se transposer de manière générale à des éléments en caoutchouc naturel et/ou de synthèse.15 REVENDICATIONS1 °) Balai d'essuie-glace comportant : - une lame d'essuyage, et - un revêtement de poudre, le revêtement de poudre couvrant au moins une partie de la lame d'essuyage, la lame d'essuyage étant en caoutchouc naturel ou en caoutchouc synthétique, caractérisé en ce que le revêtement de poudre contient une poudre fortement préréticulée de caoutchouc naturel et/ou de caoutchouc de synthèse. 2°) Balai d'essuie-glace selon la revendication 1, caractérisé en ce que la poudre de caoutchouc naturel et/ou de caoutchouc de synthèse, comprend le même caoutchouc ou le même mélange de caoutchouc que la lame d'essuyage. 3°) Procédé de fabrication d'un balai d'essuie-glace selon la revendication 1 ou 2, selon lequel - on fournit une lame d'essuyage, et - on revêt au moins une partie de la lame d'essuyage avec une poudre de caoutchouc naturel et/ou de synthèse fortement préréticulée en pulvérisant cette poudre. 4°) Procédé de fabrication selon la revendication 3, caractérisé en ce que la poudre de caoutchouc naturel et/ou de synthèse ne vulcanise pas encore lorsqu'elle est pulvérisée sur la lame d'essuyage. 5°) Procédé de fabrication selon la revendication 3 ou 4, caractérisé en ce que la poudre de caoutchouc naturel et/ou de synthèse contient le même caoutchouc ou le même mélange de caoutchouc que la lame d'essuyage. 7 6°) Procédé de fabrication selon la revendication 3, caractérisé en ce que lorsque la poudre de caoutchouc naturel et/ou de synthèse est pulvérisée, elle correspond à un degré de réticulation avec une longueur de chaîne de 300 à 10 monomères et une granulométrie de poudre comprise entre 1 ,um et 100 ,um au sens large. 7°) Procédé de fabrication selon la revendication 3, caractérisé en ce que la lame d'essuyage et le revêtement de poudre sont vulcanisés. 8°) Procédé de fabrication selon la revendication 3, caractérisé en ce qu' en co-vulcanisation, on réticule la poudre de caoutchouc naturel et/ ou 15 de synthèse. 9°) Procédé de fabrication selon la revendication 3, selon lequel la co-vulcanisation se fait dans un bain de sel, dans un four à air chaud 20 ou dans un four à micro-ondes. 10°) Procédé de fabrication selon la revendication 3, caractérisé en ce que la co-vulcanisation se fait à une température comprise dans une plage 25 entre 150°C et 260°C au sens large. 11 °) Balai d'essuie-glace fabriqué selon le procédé de l'une des revendications 3 à 10. 30